(57)【要約】【課題】本発明は、ポリ塩化ビニル（ＰＶＣ）に代替し得る、優れた透明性、真空成形性等とを同時に満足し得るフイルム材料を提供する。【解決手段】（ｉ）スチレン系エラストマー樹脂８０〜２０重量％、並びに（ii）（メタ）アクリル酸アルキルエステル系単量体とジエン系単量体とスチレン系単量体との３元共重合樹脂、及び（メタ）アクリル酸アルキルエステル系単量体とスチレン系単量体との２元共重合樹脂からなる群より選ばれる少なくとも１種の樹脂２０〜８０重量％からなるブレンド樹脂を含む層を有するフイルムに関する。【選択図】なし【特許請求の範囲】
【請求項１】
（ｉ）スチレン系エラストマー樹脂８０〜２０重量％、並びに（ii）（メタ）アクリル酸アルキルエステル系単量体とジエン系単量体とスチレン系単量体との３元共重合樹脂、及び（メタ）アクリル酸アルキルエステル系単量体とスチレン系単量体との２元共重合樹脂からなる群より選ばれる少なくとも１種の樹脂２０〜８０重量％からなるブレンド樹脂を含む層を有するフイルム。
【請求項２】
前記スチレン系エラストマー樹脂が、スチレン系単量体とジエン系単量体とのランダム共重合樹脂の水添樹脂、及び／又は、スチレン系単量体とジエン系単量体とのブロック共重合樹脂の水添樹脂である請求項１に記戴のフイルム。
【請求項３】
さらにフイルム全重量に対して０．０５〜３０重量％の帯電防止剤を含有する請求項２に記載のフイルム。
【請求項４】
前記帯電防止剤が、ポリエーテルエステルアミド又は親水性ポリオレフィンである請求項５に記載のフイルム。
【請求項５】
さらにフイルムの最外層上に粘着剤層を有する請求項１〜４のいずれかに記載のフイルム。
【発明の詳細な説明】
【技術分野】
【０００１】
本発明は、ポリ塩化ビニル（ＰＶＣ）に代替し得るスチレン系フイルムに関する。
【背景技術】
【０００２】
近年、環境問題への関心の高まりから、種々の分野において脱ハロゲン化が技術課題となっている。特にポリ塩化ビニル 系樹脂については、高濃度の可塑剤による汚染や、燃焼時のダイオキシン発生の懸念があり、このため、ポリプロピレン系材料等のポリオレフィン系材料を代替品として用いることが検討されている（例えば、特許文献１）。しかしながら、ポリ塩化ビニル 系樹脂の持つ、優れた透明性、真空成形性等とを同時に満足するポリオレフィン系材料の開発は難しく、そのような材料の出現が望まれてきた。
【特許文献１】特開2000-343654号公報
【発明の開示】
【発明が解決しようとする課題】
【０００３】
本発明は、ポリ塩化ビニル（ＰＶＣ）に代替し得る、優れた透明性と真空成形性等とを同時に満足し得るフイルム材料を提供することを目的とする。
【課題を解決するための手段】
【０００４】
本発明者は、上記の課題を解決するために鋭意研究を行った結果、スチレン系エラストマー樹脂８０〜２０重量％、及び（メタ）アクリル酸アルキルエステル系単量体とスチレン系単量体との２元共重合樹脂２０〜８０重量％からなるブレンド樹脂を含むフイルムが、ポリ塩化ビニル（ＰＶＣ）に匹敵する、優れた透明性、真空成形性等を有することを見出した。かかる知見に基づき、さらに研究を重ねて本発明を完成するに至った。
【０００５】
即ち、本発明は下記のフイルムを提供する。
【０００６】
項１．（ｉ）スチレン系エラストマー樹脂８０〜２０重量％、並びに（ii）（メタ）アクリル酸アルキルエステル系単量体とジエン系単量体とスチレン系単量体との３元共重合樹脂、及び（メタ）アクリル酸アルキルエステル系単量体とスチレン系単量体との２元共重合樹脂からなる群より選ばれる少なくとも１種の樹脂２０〜８０重量％からなるブレンド樹脂を含む層を有するフイルム。
【０００７】
項２．前記スチレン系エラストマー樹脂が、スチレン系単量体とジエン系単量体とのランダム共重合樹脂の水添樹脂、及び／又は、スチレン系単量体とジエン系単量体とのブロック共重合樹脂の水添樹脂である項１に記戴のフイルム。
【０００８】
項３．さらにフイルム全重量に対して０．０５〜３０重量％の帯電防止剤を含有する項２に記載のフイルム。
【０００９】
項４．前記帯電防止剤が、ポリエーテルエステルアミド又は親水性ポリオレフィンである項５に記載のフイルム。
【００１０】
項５．さらにフイルムの最外層上に粘着剤層を有する項１〜４のいずれかに記載のフイルム。
【００１１】
以下、本発明を詳細に説明する。
【００１２】
本発明のフイルムは、（ｉ）スチレン系エラストマー樹脂（以下、ＳＥ樹脂と呼ぶ）８０〜２０重量％、並びに（ii）（メタ）アクリル酸アルキルエステル系単量体とジエン系単量体とスチレン系単量体との３元共重合樹脂（以下、ＭＢＳ３元樹脂と呼ぶ）、及び（メタ）アクリル酸アルキルエステル系単量体とスチレン系単量体との２元共重合樹脂（以下、ＭＳ２元樹脂と呼ぶ）からなる群より選ばれる少なくとも１種の樹脂２０〜８０重量％からなるブレンド樹脂を含むフイルムである。つまり、本発明のフイルムは、上記のブレンド樹脂フイルムを含む単層或いは２層以上のフイルムである。
【００１３】
なお、（メタ）アクリル酸アルキルエステル系単量体とは、メタアクリル酸アルキルエステル系単量体又はアクリル酸アルキルエステル系単量体を意味する。
【００１４】
本発明のフイルムは、ＰＶＣのように燃焼処理時に有害物質の発生がなく、しかもＰＶＣが有する、優れた透明性、真空成形性等を備えたフイルムである。
【００１５】
本発明のフイルムの透明性（ヘイズ値；ＪＩＳ−Ｚ−８７４１）は、５〜４０％程度、好ましくは１０〜３０％程度である。また、１００℃に予備加熱した後に真空成形した場合に、厚みが均一に成形できしかも成形不足や破れなどが発生しない。
【００１６】
本発明のフイルムの一態様として、（ｉ）ＳＥ樹脂８０〜２０重量％、並びに（ii）ＭＢＳ３元樹脂及びＭＳ２元樹脂からなる群より選ばれる少なくとも１種の樹脂２０〜８０重量％からなるブレンド樹脂を含む層（Ａ）の単層フイルムが挙げられる。
【００１７】
ＳＥ樹脂
本発明のフイルムで使用するＳＥ樹脂は、フイルムに必要な柔軟性（弾性）を付与する機能を有している。ＳＥ樹脂は、スチレン系単量体とジエン系単量体からなる共重合体、或いはその水素添加物である。ＳＥ樹脂は、弾性を有する軟質の熱可塑性樹脂（熱可塑性エラストマー）であり、それ自身フイルム成形も可能である。
【００１８】
ＳＥ樹脂を構成するスチレン系単量体としては、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等があげられ、これらは一種のみならず二種以上を使用してもよい。特にスチレンが好適である。
【００１９】
また、ＳＥ樹脂を構成するジエン系単量体は、１対の共役二重結合を有するジオレフィンであり、例えば１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエンなどであるが、特に一般的なものとしては１，３−ブタジエン、イソプレンが挙げられる。これらは一種のみならず二種以上を使用してもよい。特にブタジエンが好適である。
ＳＥ樹脂におけるスチレン系単量体単位の含有量は、通常８〜７５重量％、好ましくは１０〜７０重量％であり、また、ジエン系単量体単位の含有量は、通常２５〜９２重量％、好ましくは３０〜９０重量％である。スチレン系単量体単位の含有量は、紫外分光光度計又は核磁気共鳴装置（ＮＭＲ）を用いて、ジエン系単量体単位の含有量は、核磁気共鳴装置（ＮＭＲ）を用いて測定することができる。
【００２０】
ＳＥ樹脂の硬度（ＪＩＳ Ｋ６２５３ デュロメータータイプＡ）は４０〜９０程度、好ましくは、５０〜８０程度である。その比重（ＡＳＴＭ Ｄ２９７）は０．８５〜１．０程度であり、ＭＦＲ（ＡＳＴＭ Ｄ１２３８：２３０℃、２１．２Ｎ）は３〜６ｇ／１０ｍｉｎ程度であり、ガラス転移温度（Ｔｇ）は、示差走査熱量測定法（ＤＳＣ法）により測定した値で−５０〜３０℃程度、好ましくは、−４０〜２０℃程度である。
【００２１】
ＳＥ樹脂の重量平均分子量（Ｍｗ）は、例えば、１０万〜５０万程度、好ましくは１５万〜３０万程度であればよい。重量平均分子量は、市販の標準ゲルパーミエーションクロマトグラフィー（ＧＰＣ）を用いて測定できる。
【００２２】
本発明で使用するＳＥ樹脂は、スチレン系単量体とジエン系単量体からなる共重合物を用いても良いが、ジエン系単量体由来の２重結合が残っているので、公知の方法により水素添加（例えば、ニッケル触媒等）して飽和にしておくのが良い。これにより、耐熱性、耐薬品性、耐久性等に優れたより安定な樹脂になるからである。そのＳＥ樹脂の水添率は、共重合体中の共役ジエン化合物に基づく二重結合の８５％以上、好ましくは９０％以上、より好ましくは９５％以上である。この水添率は、核磁気共鳴装置（ＮＭＲ）を用いて測定できる。
【００２３】
本発明で使用するＳＥ樹脂としては、スチレン系単量体とジエン系単量体からなるランダム共重合体の水素添加物（以下、「水添ランダム共重合体」とも呼ぶ）、スチレン系単量体とジエン系単量体からなるブロック共重合体の水素添加物（以下、「水添ブロック共重合体」とも呼ぶ）、或いはそれらをブレンドしたもの等が挙げられる。
【００２４】
水添ランダム共重合体の具体例としては、式：−ＣＨ（Ｃ６Ｈ５）ＣＨ２−で示されるスチレン系単量体単位と、式：−ＣＨ２ＣＨ２ＣＨ２ＣＨ２−で示されるエチレン単位と、式：−ＣＨ（Ｃ２Ｈ５）ＣＨ２−で示されるブチレン単位とがランダムに結合している水添ランダム共重合体が挙げられる。
【００２５】
上記の水添ランダム共重合体において、スチレン系単量体単位の含有量は６０〜７５重量％程度、好ましくは６５〜７０重量％程度である。また、ガラス転移温度（Ｔｇ）は０〜３０℃程度、好ましくは１０〜２０℃程度である。また、重量平均分子量は１０万〜５０万程度、好ましくは１５万〜３０万程度である。
【００２６】
式（Ｉ）で表されこの様な特性を有する水添ランダム共重合体は、例えば、特開２００４−５９７４１号公報に記載の方法により、或いはこれに準じて製造することができる。
【００２７】
一方、水添ブロック共重合体としては、該共重合体の一端又は両末端にスチレン系単量体由来のブロックセグメントを有しさらにジエン系単量体由来のブロックセグメントを有するもの、或いはこれらをブレンドしたもの等が挙げられる。
【００２８】
水添ブロック共重合体としては、例えば、該共重合体の一端に、式：−ＣＨ（Ｃ６Ｈ５）ＣＨ２−で示されるスチレン系単量体由来のブロックセグメントを有し、その中程に、式：−ＣＨ２ＣＨ２ＣＨ２ＣＨ２−で示されるエチレン単位、及び／又は、式：−ＣＨ（Ｃ２Ｈ５）ＣＨ２−で示されるブチレン単位を含むブロックセグメントを有し、該共重合体の他端に、式：−ＣＨ２ＣＨ２ＣＨ２ＣＨ２−で示されるエチレン単位を含むセグメントを有する水添ブロック共重合体が挙げられる。
【００２９】
上記の水添ブロック共重合体において、スチレン系単量体単位の含有量は８〜５０重量％程度、好ましくは１０〜４０重量％程度である。また、ガラス転移温度（Ｔｇ）は−５０〜０℃程度、好ましくは−４０〜−１０℃程度である。また、重量平均分子量は１０万〜５０万程度、好ましくは１５万〜３０万程度である。上記の様な特性を有する水添ブロック共重合体の具体例としては、ＳＥＢＣが例示される。
【００３０】
或いは、水添ブロック共重合体として、例えば、該共重合体の両末端に、式：−ＣＨ（Ｃ６Ｈ５）ＣＨ２−で示されるスチレン系単量体由来のブロックセグメントを有し、その中程に、式：−ＣＨ２ＣＨ２ＣＨ２ＣＨ２−で示されるエチレン単位、及び／又は、式：−ＣＨ（Ｃ２Ｈ５）ＣＨ２−で示されるブチレン単位を含むブロックセグメントを有する水添ブロック共重合体が挙げられる。
【００３１】
上記の水添ブロック共重合体において、スチレン系単量体単位の含有量は８〜５０重量％程度、好ましくは１０〜４０重量％程度である。また、ガラス転移温度（Ｔｇ）は−５０〜０℃程度、好ましくは−４０〜−１０℃程度である。また、重量平均分子量は１０万〜５０万程度、好ましくは１５万〜３０万程度である。上記の様な特性を有する水添ブロック共重合体の具体例としては、ＳＥＢＳが例示される。
【００３２】
ＳＥ樹脂のうち、水添ランダム共重合体は、水添ブロック共重合体ほど柔軟性は高くないが、フイルム同士のブロッキングの程度は、水添ランダム共重合体の方が水添ブロック共重合体より強くなる傾向がある。そのため、適度な柔軟性と耐ブロッキング性を併せ持つフイルムとするためには、水添ランダム共重合体と水添ブロック共重合体をブレンドした、ブレンドＳＥ樹脂が好適である。
【００３３】
このブレンドＳＥ樹脂における水添ランダム共重合体と水添ブロック共重合体の重量比は、例えば、水添ランダム共重合体が５５〜８０重量％程度、水添ブロック共重合体が４５〜２０重量％程度が好適である。
【００３４】
ＭＳ２元樹脂又はＭＢＳ３元樹脂
本発明のフイルムで使用するＭＳ２元樹脂又はＭＢＳ３元樹脂は、該フィルムのブロッキングを抑制すると共に、適正な腰の硬さを与える役割を果たしている。
【００３５】
まず、ＭＳ２元樹脂は、アクリル酸アルキルエステル系単量体とスチレン系単量体との共重合体である。具体的には、（メタ）アクリル酸アルキルエステル（ＭＡＡ）系単量体単位３５〜７０重量％と、スチレン系単量体単位６５〜３０重量％とからなる共重合体である。ここで、ＭＡＡ系単量体単位のアルキルエステルのアルキルは、一般に炭素数１〜５のアルキル（特に、メチル、エチル等）であり、炭素数が大きくなる程該硬度は低下する傾向にある。ＭＡＡ系単量体単位の具体例としては、例えば、アクリル酸メチル、アクリル酸エチル、メタアクリル酸メチル、メタアクリル酸エチル等が挙げられる。なお、スチレン系単量体は、上記のＳＥ樹脂の原料として記載されたものを用いることができる。
【００３６】
ＭＳ２元樹脂は硬質樹脂であり、その硬度（ＪＩＳ Ｋ６２５３ デュロメーター  タイプＤ）は、６０〜１００程度、好ましくは、８０〜９０である。その比重（ＡＳＴＭ Ｄ２９７）は１．１０〜１．１３程度であり、ＭＦＲ（ＡＳＴＭ Ｄ１２３８：２３０℃、２１．２Ｎ）は０．８．４．０ｇ／１０ｍｉｎ程度であり、ガラス転移温度（Ｔｇ）は、示差走査熱量測定法（ＤＳＣ法）により測定した値で８５〜１１０℃程度、好ましくは、９０〜１０５℃程度である。また、ＭＢＳ３元樹脂の重量平均分子量（Ｍｗ）は１０万〜４０万程度、好ましくは１０万〜２０万程度である。測定は、ＧＰＣ法による。
【００３７】
ＭＢＳ３元樹脂は、上記したように（メタ）アクリル酸アルキルエステル系単量体とジエン系単量体（特に、ブタジエン）とスチレン系単量体との共重合体である。ＭＢＳ３元樹脂は、具体的には、（メタ）アクリル酸アルキルエステル（ＭＡＡ）系単量体単位３０〜６２重量％と、ジエン系単量体単位３〜３５重量％と、スチレン系単量体単位３５〜６７重量％とからなる共重合体である。ここで、ＭＡＡ系単量体はＭＳ２元樹脂で挙げたものが用いられる。なお、ジエン系単量体及びスチレン系単量体は、上記のＳＥ樹脂の原料として記載されたものを用いることができる。
【００３８】
ＭＢＳ３元樹脂は硬質樹脂であり、その硬度（ＪＩＳ Ｋ６２５３ デュロメーター  タイプＤ）は、２０〜５０程度、好ましくは、３０〜４０である。その比重（ＡＳＴＭ Ｄ２９７）は１．０９〜１．１１程度であり、ＭＦＲ（ＡＳＴＭ Ｄ１２３８：２３０℃、２１．２Ｎ）は２．０〜６．０ｇ／１０ｍｉｎ程度であり、ガラス転移温度（Ｔｇ）は、示差走査熱量測定法（ＤＳＣ法）により測定した値で８０〜９５℃程度、好ましくは、８５〜９０℃程度である。また、ＭＢＳ３元樹脂の重量平均分子量（Ｍｗ）は、１０万〜４０万程度、好ましくは１０万〜２０万程度である。測定は、ＧＰＣ法による。
【００３９】
本発明のフイルムは、上記軟質系のＳＥ樹脂と硬質系のＭＳ２元樹脂及び／又はＭＢＳ３元樹脂とが所定割合でブレンドされた樹脂であることを特徴とし、そのブレンド割合は、ＳＥ樹脂を８０〜２０重量％、好ましくは６０〜４５重量％、ＭＳ２元樹脂及び／又はＭＢＳ３元樹脂を２０〜８０重量％、好ましくは４５〜５５重量％である。これにより、ＰＶＣに匹敵する、優れた透明性、真空成形性等が発揮される。
【００４０】
ＳＥ樹脂が８０重量％を超え、ＭＳ２元樹脂及び／又はＭＢＳ３元樹脂が２０重量％未満になると、特に適正な腰の硬さが低下したり、真空成形性に劣る傾向にある。逆にＳＥ樹脂が２０重量％を未満で、ＭＳ２元樹脂及び／又はＭＢＳ３元樹脂が８０重量％を超えると、腰の硬さが強すぎる傾向にある。
【００４１】
また、ＳＥ樹脂とＭＳ２元樹脂及び／又はＭＢＳ３元樹脂とは、いずれも非晶質であるため、結晶質であるポリプロピレン（ＰＰ）樹脂やポリエチレン（ＰＥ）樹脂に比べて、成形（特に、真空成形）し易いという特徴を有している。
【００４２】
特に、本発明のフイルムを、ブリスターパック等の剛性が必要とされる用途に用いる場合には、硬質樹脂であるＭＳ２元樹脂及び／又はＭＢＳ３元樹脂を６０重量％以上、特に６５〜８０重量％用いるのが好適であり、また、保護フイルム、床材等の柔軟性が必要とされる用途に用いる場合には、軟質樹脂であるＳＥ樹脂を５０重量％以上、特に６０〜８０重量％用いるのが好適である。
【００４３】
本発明のフイルムの全厚は、その用途に応じて適宜選択することができるが、ロ−ル状に巻くことができる程度であれば良く、例えば、約０．０３〜３ｍｍ、好ましくは約０．０４〜２ｍｍが例示できる。
【００４４】
次に、本発明の単層フイルムの製造方法を説明する。ＳＥ樹脂８０〜２０重量％及びＭＳ２元樹脂及び／又はＭＢＳ３元樹脂２０〜８０重量％をドライブレンド又は溶融混練して均一に混合分散する。次に、得られた混合物をスクリュー式押出機に供給し、２００〜２２５℃で単層Ｔダイからフイルム状に押出し、これを５０〜７０℃の冷却ロ−ルに通しながら冷却して、実質的に無延伸、或いは縦方向及び又は横方向に延伸して引き取る。
【００４５】
多層フイルム
本発明のフイルムは、上記したような層（Ａ）を有する単層フイルムだけでなく、他の層と積層されてなる多層フイルムとしても良い。
【００４６】
例えば、本発明の多層フイルムの態様として、前記層（Ａ）と、（iii）ＳＥ樹脂１００〜８０重量％、並びに（iv）ＭＢＳ３元樹脂及びＭＳ２元樹脂からなる群より選ばれる少なくとも１種の樹脂０〜２０重量％からなるブレンド樹脂を含む層（Ｂ）とが積層されてなるフイルム、特に２層フイルムが挙げられる。
【００４７】
層（Ｂ）のブレンド樹脂は、ＳＥ樹脂を８０重量％以上、好ましくは９０重量％以上含有し、また、ＭＳ２元樹脂及び／又はＭＢＳ３元樹脂を２０重量％以下、好ましくは１０重量％以下含有する。層（Ｂ）は、層（Ａ）に比べ軟質系のＳＥ樹脂の含有量が高いため、層（Ａ）に積層してフイルムに柔軟性（弾性）、透明性を付与するものである。
【００４８】
本発明の２層（Ａ）／（Ｂ）からなるフイルムの全厚は、前記単層の場合と同じ理由から、０．０３〜３ｍｍ程度、好ましくは０．０４〜２ｍｍ程度が例示できる。この中で各層（Ａ）の厚さはそれぞれ０．００１〜１．５ｍｍ程度、好ましくは０．００３〜１ｍｍ程度であり、層（Ｂ）は０．０２７〜２ｍｍ程度、好ましくは０．０２９〜１．５ｍｍ程度である。
【００４９】
或いは、本発明の多層フイルムの他の態様として、前記層（Ａ）と前記層（Ｂ）とが、（Ａ）／（Ｂ）／（Ａ）の順で積層されてなる３層フイルムが挙げられる。
【００５０】
本発明の３層（Ａ）／（Ｂ）／（Ａ）からなるフイルムの全厚は、前記単層の場合と同じ理由から、０．０３〜３ｍｍ程度、好ましくは０．０４〜２ｍｍ程度が例示できる。この中で各層（Ａ）の厚さはそれぞれ０．００１〜１ｍｍ程度、好ましくは約０．００２〜０．８ｍｍ程度であり、層（Ｂ）は０．０２６〜１．４ｍｍ程度、好ましくは約０．０２８〜１ｍｍ程度である。
【００５１】
或いは、本発明の多層フイルムの他の態様として、前記した多層フイルムは、さらに耐ブロッキング性を向上させるために、その用途に応じて、最外層の片面或いは両面に耐ブロッキング層（Ｃ）を設けても良い。耐ブロッキング層としては、ポリエチレン系樹脂層、ポリプロピレン系樹脂層、ポリエステル系樹脂層などが例示される。
【００５２】
この多層フイルムの形態としては、例えば、（Ａ）／（Ｃ）、（Ａ）／（Ｂ）／（Ｃ）、（Ａ）／（Ｂ）／（Ａ）／（Ｃ）、（Ｃ）／（Ａ）／（Ｂ）／（Ａ）／（Ｃ）等が例示される。
【００５３】
次に、本発明の多層フイルムの製造方法を説明する。この場合は共押出成形法が好ましく採用される。
【００５４】
具体的には、各層を構成する樹脂組成物を溶融してＴダイからフイルム状に同時押出しを行い、これを５０〜７０℃の冷却ロ−ルに通しながら冷却して、実質的に無延伸、或いは縦方向及び又は横方向に延伸して引き取ることにより、多層フイルムが製造される。
【００５５】
添加剤
また、前記した単層乃至多層のフイルムは、その用途に応じて、フイルムの透明性に悪影響を与えない範囲で、上記した層（Ａ）、層（Ｂ）及び層（Ｃ）のいずれか、或いは全ての層に、例えば、帯電防止剤、滑剤、アンチブロッキング剤、着色剤、酸化防止剤、耐候剤等の添加剤を含んでいても良い。
【００５６】
前記した単層乃至多層のフイルムは、基本的には電気絶縁性である。そのため、例えば、保護フイルム、文具、包装材料等の用途に用いる場合は、低湿度下での作業や取り扱い方により発生するフイルムからの静電気を抑制する必要がある。
【００５７】
この静電気の発生を抑制するために、本発明フイルムには、帯電防止剤を含んでいても良い。上記した層（Ａ）、層（Ｂ）及び層（Ｃ）のいずれか、或いは全ての層に帯電防止剤を含んでいても良い。帯電防止剤を含む場合、各層におけるその含有量は、各層の重量に対して０．０５〜４０重量％程度、好ましくは０．１〜３０重量％程度であればよい。
【００５８】
帯電防止剤としては、アニオン系，カチオン系、ノニオン系等の公知の界面活性剤を選択できるが、とりわけ持続性，耐久性の点から、ポリエーテルエステルアミド樹脂（以下、ＰＥＥＡ樹脂と呼ぶ。）、親水性ポリオレフィン樹脂（以下、親水性ＰＯ樹脂と呼ぶ。）等のノニオン系界面活性剤が好適である。
【００５９】
前記ＰＥＥＡ樹脂は、親水性付与の主たるユニット成分であるポリエーテルエステルと、ポリアミドユニットとから構成されるポリマであり、市販されているか或いは公知の方法で容易に製造することができる。ＰＥＥＡ樹脂として、例えば、三洋化成工業（株）のペレスタットＮＣ６３２１等が例示される。また、特開昭６４−４５４２９号公報、特開平６−２８７５４７号公報等にその製法が記載されており、これによれば、例えば、主鎖中にエーテル基を有するポリジオ−ル成分にジカルボン酸成分を反応させて末端エステルに変え、これにアミノカルボン酸又はラクタムを反応させて製造できる。ＰＥＥＡ樹脂は、前記いずれの層の樹脂とも相溶性が良く、ブリードアウトするような現象は一切ない。
【００６０】
親水性ＰＯ樹脂としては、例えば、親水性ポリエチレン（以下、親水性ＰＥ樹脂と呼ぶ。）又は親水性ポリプロピレン（以下、親水性ＰＰ樹脂と呼ぶ。）が例示される。
【００６１】
親水性ＰＥ樹脂又は親水性ＰＰ樹脂は、基本的にはポリエチレン鎖又はポリプロピレン鎖とポリオキシアルキレン鎖とがブロック結合したものであり、高い除電作用が発揮され静電気の蓄積をなくす。この結合は、エステル基、アミド基、エーテル基、ウレタン基等によって行われている。前記各層の樹脂との相溶性の点から、この結合はエステル基又はエーテル基であるのが好ましい。
【００６２】
親水性ＰＰ樹脂として、例えば、三洋化成工業（株）社のペレスタット３００等が例示される。
【００６３】
親水性ＰＯ樹脂又は親水性ＰＥ樹脂におけるポリエチレン鎖又はポリプロピレン鎖の分子量は、例えば１２００〜６０００程度である。この分子量範囲であると、ポリオキシアルキレン鎖にポリエチレン又はポリプロピレンをブロック結合させる前段階の、ポリエチレン又はポリプロピレンの酸変性化が容易であるためである。
【００６４】
また、親水性ＰＯ樹脂又は親水性ＰＥ樹脂におけるポリオキシアルキレン鎖の分子量は、耐熱性及び酸変性後のポリエチレン又はポリプロピレンとの反応性の点から、１０００〜１５０００程度であるのが良い。なお、上記した分子量は、ＧＰＣを用いて測定した値である。
【００６５】
親水性ＰＥ樹脂又は親水性ＰＰ樹脂は、例えば、前記した分子量を有するポリエチレン又はポリプロピレンを酸変性し、これにポリアルキレングリコールを反応させて製造することができる。より詳細については、例えば、特開２００１−２７８９８５号公報、特開２００３−４８９９０号公報に記載されている。
【００６６】
ＰＥＥＡ樹脂又は親水性ＰＯ樹脂は、上記したいずれかの層、或いは全ての層に含まれていても良く、各層におけるその含有量は、各層の重量に対して５〜４０重量％程度、好ましくは１０〜３０重量％程度である。かかる範囲であれば、本発明のフイルムの特性を損なうことなく有効に半導電性が付与されるため、発生する静電気をすばやく徐電することができる。例えば、上記した範囲で本発明のフイルムに帯電防止剤を含有させた場合、表面抵抗率は、１０７〜１０１２Ω／□程度となる。
【００６７】
また、前記した単層乃至多層フイルムを、例えば、包装材料、文具，雑貨等の用途に用いる場合は、適度な滑性やアンチブロッキング性を有する必要がある。その場合、フイルムの最外層には、滑剤やアンチブロッキング剤を含有させても良い。
【００６８】
かかる滑剤や、アンチブロッキング剤をフイルムの最外層の樹脂に含有させることにより、シーラント面にパウダーを散布することなく、シーラント押出工程、スリット工程、製袋工程、または内容物充填工程等において、シーラント面とフイルム面とのブロッキングを防止し、充填機械のロールやガイド、フォーマーと積層体のシーラント面とのスリップ性を向上させることができる。
【００６９】
滑剤としては、例えば、流動パラフィン、白色ワセリン、石油系ワックス、マイクロクリスタリンワックス、モンタンワックス、ポリエチレンワックス、炭素数が８〜２２の高級脂肪酸；、高級脂肪酸アルミニウム、高級脂肪酸カルシウム、高級脂肪酸マグネシウム、高級脂肪酸亜鉛、高級脂肪酸リチウムなどの高級脂肪酸の金属塩；炭素数が８〜１８の直鎖脂肪族１価アルコールや；グリセリン、ソルビトール、プロピレングリコール、ペンタエリスリトール、トリエチレングリコールなどの脂肪族アルコール；炭素数が４〜２２の高級脂肪酸と炭素数が８〜１８の直鎖脂肪族１価アルコールとのエステル；アセチルクエン酸トリブチル、アジピン酸ジー２エチルーヘキシル、アゼライン酸−ｎ−ヘキシル、エタンジオールモンタン酸エステル、ポリ（１，３ブタンジオールアジピン酸）エステル、アセチルリシノール酸メチル、ポリ（１，３ーブチレングリコール、１，４ーブチレングリコール、アジピン酸オクチルアルコール）エステル、糠ろうなどのアルコールと脂肪酸とのエステル；水添食用油脂、ひまし油、スパームアセチワックス、アセチル化モノグリセライドなどのグリセライド；炭素数が１６〜１８の例えばエチレンビスオレイルアマイドに代表されるエチレンビス脂肪酸アマイド、炭素数が８〜２２の高級脂肪酸アマイド、ステアリルエルカアマイド、エルカ酸アマイド、オレイルパルミトアマイドなどの高級脂肪酸アマイド；メチルヒドロジエンポリシロキサン、ジメチルポリシロキサン、メチルフェニルポリシロキサン、ポリオキシアルキレン・ジメチルポリシロキサンなどのシリコーン油；ロジンやマレイン酸変性ロジンのグリセリンエステル；フッ素樹脂 エラストマー等が挙げられる。中でも、脂肪酸のアミド誘導体を主成分とする滑剤は、透明性が高く、良好な成形性を有するため好ましい。
【００７０】
本発明のフイルムの最外層における滑剤の含有量としては、最外層の重量に対して、０．０１〜１重量％程度であればよい。
【００７１】
また、アンチブロッキング剤としては、無機化合物の微粒子、有機化合物の微粒子などを使用できるが、フイルムの透明性を損なわずに、良好な成形性を有するものが好ましい。
【００７２】
無機化合物の微粒子としては、例えば、酸化アルミニウム、酸化マグネシウム、シリカ、酸化カルシウム、酸化チタン、酸化鉄、酸化亜鉛などの酸化物；水酸化アルミニウム、水酸化マグネシウム、水酸化カルシウムなどの水酸化物；炭酸マグネシウム、炭酸カルシウム、炭酸亜鉛、炭酸リチウムなどの炭酸塩；硫酸カルシウム、硫酸亜鉛、硫酸バリウムなどの硫酸塩；ケイ酸マグネシウム、ケイ酸アルミニウム、ケイ酸カルシウム、アルミノケイ酸塩、ケイ酸アルミニウムなどのケイ酸塩；カオリン、タルク、けいそう土などの無機化合物などが挙げられる。中でも、シリカ微粒子では、透明性を損なわずに、また、ブロッキングを防止できるため好ましい。
【００７３】
また、有機化合物の微粒子としては、例えば、高密度ポリエチレン、分子量が３０００００以上の超高分子ポリエチレン、ポリプロピレン、ポリカーボネート、ポリアマイド、ポリエステル、メラミン樹脂、ジアリルフタレート樹脂、アクリル系樹脂などの微粉末を単独あるいは上記の無機系の微粒子と混合して使用できる。
【００７４】
本発明のフイルムの最外層におけるアンチブロッキング剤の含有量は、最外層の重量に対して、０．０１〜１重量％程度であればよい。
【００７５】
着色剤としては、一般的な有機及び無機顔料が挙げられ、通常の成形温度である１５０〜２５０℃程度で耐熱性を有するものであれば適宜選択可能であり、例えば、（ポリ）アゾ系、フタロシアニン系、スレン系、染料レーキ系、キナクリドン系、ジオキサジン系などの各種有機顔料、酸化チタンなどの酸化物系、クロム酸モリブデン酸系、硫化物・セレン化物系、フェロシアン化物系、炭酸カルシウム、カーボンブラックなどの各種無機顔料が挙げられる。本発明のフイルムの各層における着色剤の含有量は、各層の重量に対して、１〜３０重量％程度であればよい。
【００７６】
また、フイルムが少なくとも内層、中間層及び外層を有する多層構造からなる場合は、着色剤を中間層に配合するのが、フイルムの成形加工時に着色剤が成形機内面に堆積し難くフイルムの外観が損なわれることがなく、またフイルムの色相が安定するので好ましい。
【００７７】
酸化防止剤としては、例えば、フェノール系、サルファイド系、リン系、イソシアヌレート系酸化防止剤等が挙げられる。中でも、フェノール系酸化防止剤が酸化防止効果に優れるので好ましく、更にフェノール系とリン系酸化防止剤を併用すると熱安定性が良好となるので特に好ましい。本発明のフイルムの各層における酸化防止剤の含有量は、各層の重量に対して、０．０１〜１重量％程度であればよい。
【００７８】
耐候剤としては、紫外線吸収剤、光安定剤、消光剤などが知られており、これらの中でもヒンダードアミン系光安定剤が好適である。ヒンダードアミン系耐候剤としては、分子量が２５０以上のものが好ましく、４−位に置換基を有する２，２，６，６−テトラアルキルピペリジン誘導体であり、その４−位の置換基としては、例えばカルボン酸残基、アルコキシ基、アルキルアミノ基等が挙げられる。またＮ−位にはアルキル基が置換していても良い。
【００７９】
また、前記した単層又は多層のフイルムは、その用途に応じて、最外層の片面又は両面（特に、層（Ａ）面）上に公知の粘着剤をコートして粘着剤層（Ｄ）を形成してもよく、さらに該粘着剤層（Ｄ）上に離型層（Ｅ）を形成しても良い。これら粘着剤層（Ｄ）及び離型層（Ｅ）の形成方法は、公知の方法を用いることができる。
【００８０】
粘着剤層（Ｄ）で用いられる粘着剤成分としては、公知のものを用いることができる。
【００８１】
具体的には、粘着剤としては、例えば、アクリル系粘着剤、ポリエステル系粘着剤、ウレタン系粘着剤が挙げられる。その中でも、アクリル系粘着剤が好ましい。
【００８２】
例えば、粘着剤 がアクリル系粘着剤である場合、かかる粘着剤は、粘着性を与える主モノマー成分、接着性や凝集力を与えるコモノマー成分、架橋点や接着性改良のための官能基含有モノマー成分を主とする重合体または共重合体から構成することができる。
【００８３】
主モノマー成分としては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル、アクリル酸メトキシエチル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステル等が挙げられる。
【００８４】
コモノマー成分としては、例えば、アクリル酸メチル、メタクリル酸メチル、メタクリル酸エチル、酢酸ビニル、スチレン、アクリロニトリル等が挙げられる。
【００８５】
官能基含有モノマー成分としては、例えば、アクリル酸、メタクリル酸、マレイン酸、イタコン酸等のカルボキシル基含有モノマーや、２−ヒドロキシエチル（メタ）アクリレ−ト、２−ヒドロキシプロピル（メタ）アクリレ−ト、Ｎ−メチロールアクリルアミド等のヒドロキシル基含有モノマー、アクリルアミド、メタクリルアミド、グリシジルメタクリレート等が挙げられる。
【００８６】
これらの各成分を含むことにより、粘着剤組成物の粘着力、凝集力が向上する。また、このようなアクリル系樹脂は、通常、分子中に不飽和結合を有しないため、光や酸素に対する安定性の向上を図ることができる。さらに、モノマーの種類や分子量を適宜選択することにより、用途に応じた品質、特性を備える粘着剤組成物を得ることができる。
【００８７】
このような粘着剤組成物には、架橋処理を施す架橋型および架橋処理を施さない非架橋型のいずれのものを用いてもよいが、架橋型のものがより好ましい。架橋型のものを用いると、凝集力のより優れた粘着剤層を形成することができる。架橋型粘着剤組成物に用いる架橋剤としては、エポキシ系化合物、イソシアナート化合物、金属キレート化合物、金属アルコキシド、金属塩、アミン化合物、ヒドラジン化合物、アルデヒド系化合物等が挙げられる。
【００８８】
本発明に用いられる粘着剤組成物中には、必要に応じて、帯電防止剤や、可塑剤、粘着付与剤、安定剤等の各種添加剤が含まれていてもよい。
【００８９】
また、離型剤層（Ｅ）に用いられる離型剤としては、例えば、ポリエチレン樹脂等のポリオレフィン、オレフィン系熱可塑性エラストマー等の熱可塑性エラストマー、テトラフルオロエチレン等のフッ素樹脂、これらの混合物などが挙げられる。
【発明の効果】
【００９０】
本発明は、（ｉ）ＳＥ樹脂８０〜２０重量％、並びに（ii）ＭＢＳ３元樹脂及びＭＳ２元樹脂からなる群より選ばれる少なくとも１種の樹脂２０〜８０重量％からなるブレンド樹脂を含む層を有するスチレン系フイルムである。
【００９１】
このフイルムは、塩化ビニル樹脂を代替するのに最適であり、ポリ塩化ビニル（ＰＶＣ）に匹敵する、優れた透明性、真空成形性等を有している。
【００９２】
そのため、本発明のフイルムは、ブリスターパック等の包装材料、保護フイルム等の粘着テープ、床材等の建築材料、自動車内外層、文具、雑貨、自動車用フロアマット、壁紙、建材用遮音シート、防音材、制振材、カーペット裏打ち材、防水シート、容器、電気及び電子機器部品、絶縁電線、ハウジングなどの家電部品、中空容器、各種工業材料等広い分野で使用することができる。
【発明を実施するための最良の形態】
【００９３】
以下に、本発明を、実施例及び比較例を用いてより詳細に説明するが、本発明はこの実施例に限定されるものではない。
【００９４】
実施例１（単層フイルム）
ＳＥ樹脂（スチレン／ブタジエン・ランダムエラストマ−の水添樹脂）（旭化成ケミカルズ株式会社製、品種ＳＳ９０００、硬度JIS K6253 デュロメータータイプＡ：８０、Ｔｇ：２０℃、重量平均分子量：１８万）５０重量％と、ＭＳ２元樹脂（ＭＭＡ／スチレン）（電気化学工業株式会社製、品種ＴＸ６００Ｓ、硬度JIS K6253 デュロメータータイプＤ：８２、Ｔｇ：９９℃、重量平均分子量：１４万）５０重量％とをドライブレンドし、これをバレル温度１８０〜２２０℃のスクリュ−式押出機に供給して、２２０℃の単層Ｔダイから押出し、６０℃冷却ロ−ルを通しながら冷却固化して、無延伸状態で巻き取った。
【００９５】
得られたフイルムの厚さは１００μｍで、この一部をカットして測定用サンプルとし、透明性、真空成形性を評価し表１にまとめた。
【００９６】
実施例２（３層フイルム）
実施例１と同じＳＥ樹脂５０重量％とＭＳ２元樹脂５０重量％とをドライブレンドした樹脂を層（Ａ）用樹脂とした。また、実施例１と同じＳＥ樹脂１００重量％（単独）を層（Ｂ）用樹脂とした。
【００９７】
上記の各樹脂を使って、３層共押出し成形した。つまり、層（Ａ）用樹脂は２台のスクリュ−式押出機に、層（Ｂ）用樹脂は１台のスクリュ−式押出機に各々供給して、３層Ｔダイから（Ａ）／（Ｂ）／（Ａ）となるように共押出しを行い、冷却して無延伸で引き取った。尚、この時の該押出機のバレル温度、Ｔダイ温度、冷却ロ−ル温度は実施例１と同じであった。
【００９８】
得られた３層フイルムの全厚は１００μｍ、両外面の各層（Ａ）はそれぞれ１０μｍ、中間の層（Ｂ）は８０μｍであった。
【００９９】
比較例１
実施例１で使用したＳＥ樹脂９０重量％と同ＭＳ２元樹脂１０重量％とのドライブレンド樹脂について、実施例１と同じ条件でフイルムを得た。得られたフイルムの厚さは１００μｍであった。
【０１００】
比較例２
実施例１で使用したＳＥ樹脂１０重量％と同ＭＳ２元樹脂９０重量％とのドライブレンド樹脂について、実施例１と同じ条件でフイルムを得た。得られたフイルムの厚さは１００μｍであった。
【０１０１】
比較例３
結晶性ポリプロピレン（三井石油化学工業株式会社製  Ｆ１０２Ｗ  密度＝０．９１、引張弾性率１６００ＭＰａ）について、実施例１と同じ条件でフイルムを得た。得られたフイルムの厚さは１００μｍであった。
【０１０２】
試験例１
実施例１〜２、比較例１〜３の各フイルムの一部をカットして測定用サンプルとし、透明性及び真空成形性を評価した。その結果を表１にまとめた。
【０１０３】
以下の評価基準により評価した。
【０１０４】
実施例及び比較例で得られたフイルムの、透明性及び真空成形性の評価は、次の様にして行った。
＜透明性（Ｈａｚｅ，％）＞
ＪＩＳ−Ｚ−８７４１により測定した。２０％以下を「○」とし、２０％を越える場合を「×」とした。
＜真空成形性＞
山崎機械株式会社製真空成形機（ＴＶＦ−Ｙ−１）を使用した。直径１０７ｍｍ，深さ１２ｍｍ，Ｒ＝１ｍｍの型を用い、１００℃予備加熱後のフイルムを真空成形した（図１を参照）。厚みが均一のまま正常に成型できたものを「○」とし、成型不足、破れ又は厚み不均一となったものを「×」とした。
【０１０５】
【表１】
2006328162.tif 000002
【０１０６】
表１で示すように、実施例１及び２のフイルムは、高い透明性、良好な真空成形性を有していることが分かった。
【図面の簡単な説明】
【０１０７】
【図１】真空成形機の型の模式図である。
【図２】ブロッキング性の評価方法の模式図である。
【図１】
2006328162.tif 000003
【図２】
2006328162.tif 000004